ПРИПОЙ ДЛЯ ПАЙКИ ТИТАНА И ЕГО СПЛАВОВ И СПОСОБ ПАЙКИ ТИТАНА И ЕГО СПЛАВОВ

1. Припой для пайки титана и его сплавов, отличающийся тем, что он содержит сплав на основе алюминия составом, вес %: Cu 6-9; Ti≤1; Ni 1-2; остальное Al, и температурой твердой фазы 540-545°С, жидкой фазы 635-640°С.
2. Способ способ пайки титана и его сплавов, отличающийся тем, что предварительно обрабатывают соединяемые поверхности паяемых деталей из титана или его сплавов для придания им шероховатости, затем их пластически деформируют при давлении, равном напряжению, не менее предела текучести припоя, и нагревают весь паяемый узел в атмосфере окружающего воздуха в печи или местным нагревом паяемого узла с выдержкой при температуре 645-650°С в течение 9-13 мин.
3. Способ по п.2, отличающийся тем, что детали из титана и его сплавов выполнены в форме пластин.
4. Способ по п.2, отличающийся тем, что детали из титана и его сплавов выполнены в форме труб.
5. Способ по п.2, отличающийся тем, что детали из титана и его сплавов выполнены в форме колец.
6. Способ по п.2, отличающийся тем, что детали из титана и его сплавов выполнены в форме сотовых элементов.